(57)【要約】【課題】  着色が少なく、金属腐食が起きないこと。【解決手段】  光ディスクの金属層上に形成される接着層または保護層に用いられる樹脂組成物であって、硫黄含有率が５ｐｐｍ以下である(メタ)アクリル酸エステルを含有してなる光ディスク用樹脂組成物。【選択図】  なし【特許請求の範囲】
【請求項１】
光ディスクの金属層上に形成される接着層または保護層に用いられる樹脂組成物であって、硫黄含有率が５ｐｐｍ以下である(メタ)アクリル酸エステルを含有してなる光ディスク用樹脂組成物。
【請求項２】
(メタ)アクリル酸エステルが、非スルホン酸系触媒を使用したエステル交換反応により製造されたものである請求項１記載の光ディスク用樹脂組成物。
【請求項３】
(メタ)アクリル酸エステルが、トリシクロ［５．２．１．０２，６］デセニル基を有する（メタ）アクリレートである、請求項１又は２記載の光ディスク用樹脂組成物。
【請求項４】
請求項１，２又は３記載の光ディスク用樹脂組成物を用いて金属層上に形成される接着層または保護層を形成してなる光ディスク。
【請求項５】
光ディスクの金属層上に形成される接着層または保護層に用いられる樹脂組成物に含まれる材料であって、硫黄含有率が５ｐｐｍ以下である光ディスク用(メタ)アクリル酸エステル。
【発明の詳細な説明】
【技術分野】
【０００１】
本発明は、着色が少なく、金属層の金属腐食が起きない光ディスク用樹脂組成物及び光ディスクに関する。
【背景技術】
【０００２】
(メタ)アクリル酸エステル（（メタ）アクリル酸エステルとはアクリル酸エステル又はメタクリル酸エステルを意味する。以下同様。）は、従来より塗料・接着剤・感光性フィルム等の分野で、紫外線硬化型樹脂または電子線硬化型樹脂の反応性希釈剤として広く使用されており、アルコール類と(メタ)アクリル酸の誘導体をスルホン酸系触媒の存在下にエステル化反応して製造する方法が古くから用いられている。
【０００３】
こうして得られる反応生成物中には、スルホン酸系触媒や未反応物が残存するため、一般的には中和処理を施すことにより精製が行われている。ところが、エステル化反応中には、スルホン酸系酸触媒の(メタ)アクリル酸エステル等への付加反応により触媒誘導体が生成してしまいこれを前記中和処理だけで取り除くことは困難である。このスルホン酸系触媒誘導体の除去されていない(メタ)アクリル酸エステル及びその(メタ)アクリル酸エステルを含有する樹脂組成物は着色しやすいことが知られている。
【０００４】
この問題を解決する手段として、例えば特開昭５１−５４５１５号公報等に代表される、真空蒸留による生成、また、特開昭５９−２１９２５２号公報等では活性炭、活性白土等で着色物質を吸着除去する方法、特開平１１−２６３７７９号公報においては、反応終了後の有機溶媒除去時にカリウム又はナトリウムを含有する弱塩基性塩を添加する方法等、種々着色の少ない(メタ)アクリル酸エステルの製造法が報告されている。
【０００５】
しかし、特開昭５１−５４５１５号公報等に代表される方法では、精製される(メタ)アクリル酸エステルは、比較的低沸点のものが適しており、高沸点の(メタ)アクリル酸エステルには重合の危険がある等の問題点があった。また、特開昭５９−２１９２５２号公報の方法では、工程が複雑になる、活性炭等の除去に多大の時間を要する等の問題点があった。さらには、特開平１１−２６３７７９号公報の方法では、溶媒や反応性希釈剤、なかでもトルエン、キシレン等の芳香族炭化水素や酢酸エチル、メタクリル酸メチル等のエステル類に不溶な夾雑物ができるという問題点があった。
【０００６】
さらに、スルホン酸系触媒誘導体を分解除去する方法として、特開平６−２１９９９１号公報では、前記中和処理後アミン類で後処理を行い、触媒誘導体を大幅に低減した(メタ)アクリル酸エステルを得る方法を報告している。さらには、特開２００１−１２２８２０号公報では、水溶性溶媒及び水の存在下に弱塩基性塩を加えて触媒誘導体を除去する方法も開示されているが、いずれの方法においても、製造時に得られる製品に対し廃水発生量が多いこと、処理工程に長時間を有する等の工業的実施には不利な点があった。
【０００７】
さらに接着剤用途等においては、スルホン酸系触媒誘導体の除去されていない(メタ)アクリル酸エステル及びその(メタ)アクリル酸エステルを含有する樹脂組成物が金属に接触していると、接触部分に腐食がおきる等の問題が近年明らかになってきた。
【０００８】
光ディスク(ＤＶＤ、ＣＤ等)の記録層の腐食を防ぐ保護膜剤として(メタ)アクリル酸エステルが使用されていることは知られている（例えば特開平７−１２６５７７公報、特開平９−６９２３９公報、特開平１０−１６５９公報など）。
【０００９】
しかし、それらは主として記録層を高温多湿条件下等の外気との接触を起こさせないための保護膜として使用しており、スルホン酸系触媒誘導体の除去されていない(メタ)アクリル酸エステル及びその(メタ)アクリル酸エステルを使用していることにより発生する腐食を防止するものではない。
【００１０】
また、特開平７−３７２８４公報においては、光安定剤、耐電防止剤、界面活性剤等に含有する硫黄分、リン分を少ない料で含有させる方法、さらには、特許第３２８９１２５公報においては、重合開始剤に起因する腐食成分をイオン交換体により捕捉する方法が開示されているが、いずれも(メタ)アクリル酸エステルに関しては触れられているものはない。
【００１１】
【特許文献１】特開昭５１−５４５１５号公報
【特許文献２】特開昭５９−２１９２５２号公報
【特許文献３】特開平１１−２６３７７９号公報
【特許文献４】特開平６−２１９９９１号公報
【特許文献５】特開２００１−１２２８２０号公報
【特許文献６】特開平７−１２６５７７公報
【特許文献７】特開平９−６９２３９公報
【特許文献８】特開平１０−１６５９公報
【特許文献９】特開平７−３７２８４公報
【特許文献１０】特許第３２８９１２５公報
【発明の開示】
【発明が解決しようとする課題】
【００１２】
本発明者らは、鋭意検討を進めた結果、硫黄含有率が特定含有量以下の(メタ)アクリル酸エステル、特に中性触媒を使用したエステル交換反応による(メタ)アクリル酸エステルを使用した光ディスク用樹脂組成物は、着色が少なく、金属腐食が起きないという事実を見出し本発明を完成するに至った。
【課題を解決するための手段】
【００１３】
すなわち本発明は、光ディスクの金属層上に形成される接着層または保護層に用いられる樹脂組成物であって、硫黄含有率が５ｐｐｍ以下である(メタ)アクリル酸エステルを含有してなる光ディスク用樹脂組成物に関する。
【００１４】
また本発明は、(メタ)アクリル酸エステルが、非スルホン酸系触媒を使用したエステル交換反応により製造されたものである前記の光ディスク用樹脂組成物。
また本発明は、前記(メタ)アクリル酸エステルが、トリシクロ［５．２．１．０２，６］デセニル基を有する（メタ）アクリレートである光ディスク用樹脂組成物に関する。
【００１５】
また本発明は、前記の光ディスク用樹脂組成物を用いて金属層上に形成される接着層または保護層を形成してなる光ディスクに関する。
【００１６】
さらに本発明は、光ディスクの金属層上に形成される接着層または保護層に用いられる樹脂組成物に含まれる材料であって、硫黄含有率が５ｐｐｍ以下である光ディスク用(メタ)アクリル酸エステルに関する。
【発明の効果】
【００１７】
本発明の光ディスク用樹脂組成物は、着色が少なく、金属腐食が起きないので、光ディスクの記録層又は反射層上の保護層又は接着剤層として好適である。
【発明を実施するための最良の形態】
【００１８】
本発明の光ディスク用樹脂組成物は、硫黄含有率が５ｐｐｍ以下である(メタ)アクリル酸エステル（(メタ)アクリル酸エステルとはアクリル酸エステル及びメタクリル酸エステルを意味する）を使用するものである。この硫黄含有率が５ｐｐｍを超えるものでは、樹脂組成物に着色が起こり、また、光ディスクの記録層、反射層等の金属層の腐食を生じる。
【００１９】
なお、硫黄含有率は、一般的な硫黄分の測定方法である、燃焼後に電量滴定する方法により測定することができる。
このような(メタ)アクリル酸エステルの製造方法に特に制限はないが、アルコール類と低級（メタ）アクリル酸エステルを、非スルホン酸系触媒の存在下エステル交換反応して製造したものが、特に着色が少なく、金属腐食が起きにくいので好ましい。
【００２０】
以下この製造方法について詳述する。先ずアルコール類と低級（メタ）アクリル酸エステルを非スルホン酸系触媒の存在下エステル交換反応させる。反応に際しては、低級（メタ）アクリル酸エステルを、アルコール類に対して過剰に使用することが、反応を短時間に終わらせるためや、反応転化率を向上させるために好ましい。通常、アルコール類１モルに対して、低級（メタ）アクリル酸エステルを２．５〜２０モルの範囲で使用することが好ましい。低級（メタ）アクリル酸エステルの使用量が少なすぎると反応が遅くなり、未反応のアルコール類が残りやすくなる。一方、低級（メタ）アクリル酸エステルの使用量が多すぎると生産性が悪くなるとともに、反応終了後に過剰の低級（メタ）アクリル酸エステルを回収する工程に長時間を要してしまう。
【００２１】
本発明において、エステル交換反応に使用されるアルコール類は特に限定されないが、例示すると、１−ブタノール、１，３−ブタンジオール、１，４−ブタンジオール、１，６−ヘキサンジオール、ヘキサメチレンジオール、トリメチロールエタン、１，２，６−ヘキサントリオール、ペンタエリスリトール、ジペンタエリスリトール等の脂肪族炭化水素モノ及びまたは多価アルコール、トリシクロ［５．２．１．０２，６］デセノール、トリシクロ［５．２．１．０２，６］デカノール、トリシクロ［５．２．１．０２，６］デセニルオキシエタノール、トリシクロ［５．２．１．０２，６］デカニルオキシエタノール、トリシクロ［５．２．１．０２，６］デセニルオキシプロパノール、トリシクロ［５．２．１．０２，６］デカニルオキシプロパノール、トリシクロ［５．２．１．０２，６］デセニルオキシエトキシエタノ−ル、トリシクロ［５．２．１．０２，６］デカニルオキシエトキシエタノール等の脂環式モノ及びまたは多価アルコール、ポリエチレングリコール、ポリエチレングリコールモノメチルエーテル、ポリエチレングリコールモノアルキルエーテル、ポリプロピレングリコール、ポリプロピレングリコールモノメチルエーテル、ポリプロピレングリコールモノアルキルエーテル、ポリテトラメチレングリコール、ポリテトラメチレングリコールモノメチルエーテル、ポリテトラメチレングリコールモノアルキルエーテル等のポリアルキレングリコールモノ及びまたは多価アルコール、ベンジルアルコール、ビスフェノールＡエチレンオキサイド付加体、ビスフェノールＡプロピレンオキサイド付加体、ビスフェノールＡアルキレンオキサイド付加体、ビスフェノールＳエチレンオキサイド付加体、ビスフェノールＳプロピレンオキサイド付加体、ビスフェノールＳアルキレンオキサイド付加体等の含有芳香族モノ及びまたは多価アルコール、ヒドロキシピペリジン類、トリス(２−ヒドロキシエチル)イソシアヌレート等の窒素含有アルコール類があげられる。
【００２２】
エステル交換反応に使用される非スルホン酸系触媒としては、水酸化リチウム、水酸化ナトリウム、水酸化カリウムのようなアルカリ金属水酸化物、炭酸リチウム、炭酸ナトリウム、炭酸カリウムのようなアルカリ金属炭酸化物、リチウムメトキシド、ナトリウムメトキシド、ナトリウムエトキシド、カリウムｔ−ブトキシドのようなアルカリ金属アルコキシド、リチウムアミド、ナトリウムアミド、カリウムアミドのようなアルカリ金属アミド又はチタン酸テトラメチル、チタン酸テトラエチル、チタン酸テトラプロピル、チタン酸テトライソプロピル、チタン酸テトラブチルのようなチタン酸Ｃ１〜Ｃ４アルキルをあげることができる。これらの触媒の中でも、触媒を水の添加により水層に取り込むことにより、系外へ除去することができるもの、すなわち触媒除去と同時に油層へ水分を含有させることのできるアルカリ金属水酸化物、アルカリ金属炭酸化物、アルカリ金属アルコキシド、チタン酸Ｃ１〜Ｃ４アルキルが好ましく、触媒の取り扱いの点からチタン酸Ｃ１〜Ｃ４アルキルがさらに好ましい。
【００２３】
触媒の使用量は、（メタ）アクリル酸エステルとアルコール類の合計量１００重量部に対して通常０．０１〜５．０重量部の範囲である。少なすぎると反応の進行が遅くなり、逆にこれより多い場合でも、特に利点はなく不経済であるだけである。
【００２４】
なお、チタン酸Ｃ１〜Ｃ４アルキル類を触媒として使用する場合には、反応系中に水分が多いと触媒が活性を失いやすいので、予め触媒を加える前に反応混合物を加熱還流して系内の水分を少なくしておいたり、反応中に水分の混入を防ぐような方法を実施することが好ましい。
【００２５】
アルコール類のエステル交換反応に使用される低級（メタ）アクリル酸エステルとしては、（メタ）アクリル酸メチル、（メタ）アクリル酸エチル、（メタ）アクリル酸プロピル、（メタ）アクリル酸ブチル等が挙げられる。
【００２６】
また、上記製造方法において、公知の重合防止剤を添加・併用することが可能である。かかる公知の重合防止剤としては、ハイドロキノン、ハイドロキノンモノメチルエーテル等のフェノール類、フェノチアジン、ジブチルジチオカルバミン酸銅等の銅塩、酢酸マンガン等のマンガン塩、ニトロ化合物、ニトロソ化合物、４−ヒドロキシ２，２，６，６−テトラメチルピペリジノオキシル等のＮ−オキシル化合物等があげられる。添加量は生成する（メタ）アクリル酸エステルに対して０〜０．１重量％が好ましい。多すぎると、前述したように添加剤に起因する着色を生じる場合がある。
【００２７】
なお、上記製造方法において、反応中、反応液の重合防止のために、さらに、少量の分子状酸素を吹き込むのが好ましい。分子状酸素としては、希釈された状態で使用するのが好ましく好適には空気が用いられる。また、分子状酸素の吹き込みは、蒸発して蒸気として存在したり、上部の釜壁等に凝縮した（メタ）アクリル酸エステルの重合を防止するためにも好ましい。分子状酸素の使用量としては、反応器の形状や攪拌動力などによっても影響を受けるが、ポリオキシアルキレングリコール１モルに対して５〜５００ｍｌ／分（空気として２５〜２，５００ｍｌ／分）の速度で吹き込めばよい。少なすぎると重合防止効果が充分でなく、多すぎると低級（メタ）アクリル酸エステルを系外に押し出してしまう効果が強くなり、低級（メタ）アクリル酸エステルのロスをまねく。
【００２８】
また、エステル交換反応に際しては、反応に関与しない不活性なものであれば、適宜溶媒を使用することもできる。例えば、ベンゼン、トルエン、キシレン、ヘキサン、ヘプタン、オクタン、イソオクタン、シクロヘキサン等の炭化水素類や、ジオキサン等のエーテル類などを挙げることができる。
【００２９】
エステル交換反応は、常圧又は減圧下で６０〜１３０℃で行うのが好ましい。低すぎると反応速度が遅くなり、高すぎると低級（メタ）アクリル酸エステル及び（メタ）アクリル酸エステルの着色や重合を引き起こすことがある。
【００３０】
また、エステル交換反応の装置としては、低級（メタ）アクリル酸エステルと原料アルコールをエステル交換反応により（メタ）アクリル酸エステルを製造する通常の装置を採用することが出来る。この装置では、通常、原料アルコールの転換率を高めるため、副生する低級アルコールと原料の（メタ）アクリル酸エステル又は溶剤を共沸蒸留することにより、副生する低級アルコールを系外に留去しながら合成を行う。このため、反応装置としては、精留搭の付いた回分式反応槽が使用される。
【００３１】
過剰の反応溶媒を回収し終わった後、ろ過によりごみ及び添加した吸着剤を取り除く。ろ過は、加圧ろ過でも減圧ろ過でもよい。またこの際、ろ過の負荷防止のために、ケイ藻土をろ過助剤として使ってもよい。
【００３２】
本発明の光ディスク用樹脂組成物に用いられる（メタ）アクリル酸エステルの種類としては、特に制限されないが、本発明においては、特にトリシクロ［５．２．１．０２，６］デセニル基（ジシクロペンタジエニル基）を有する（メタ）アクリレートを使用することが、ディスク基板との密着性、形成した接着層または保護層の耐候性が特に向上する点で好ましい。
【００３３】
このようにして得られた（メタ）アクリル酸エステルを含有する樹脂組成物としては、前記（メタ）アクリル酸エステル以外に、エポキシ（メタ）アクリル酸エステル、ウレタン（メタ）アクリル酸エステル、ポリエステル（メタ）アクリル酸エステルからなる群から選ばれたオリゴマを併用しても良い。
【００３４】
エポキシ（メタ）アクリル酸エステルとしては、例えばエポキシ樹脂と（メタ）アクリル酸との反応によって得られるものをあげることができ、具体的には、ビスフェノールＡエポキシ樹脂、ビスフェノールＦエポキシ樹脂等のビスフェノール型エポキシ樹脂、フェノール・ノボラック型エポキシ樹脂、クレゾール・ノボラック型エポキシ樹脂等のノボラック型エポキシ樹脂、ヘキサンジオールジグリシジルエーテル、グリセリンジグリシジルエーテル、トリメチロールプロパントリグリシジルエーテル等の脂肪族エポキシ樹脂があげられる。
【００３５】
ウレタン（メタ）アクリル酸エステルとしては、例えばエチレングリコール、プロピレングリコール、１，３−ブチレングリコール、ネオペンチルグリコール、１，６−ヘキサンジオール、ポリプロピレングリコール、ビスフェノールＡエチレンオキサイド付加物、ポリテトラメチレングリコール、トリメチロールプロパン、ポリエステルポリオール、ポリカーボネートポリオール等のポリオールと芳香族ジイソシアネート、芳香脂肪族ジソシアネート、脂肪族ジイソシアネート、環状脂肪族ジイソシアネート等の有機ポリイソシアネートと２−ヒドロキシエチル（メタ）アクリレート、２−ヒドロキシプロピル（メタ）アクリレート、４−ヒドロキシブチル（メタ）アクリレート、トリメチロールプロパンジ（メタ）アクリレート、グリセリンジ（メタ）アクリレート、ペンタエリスリトールトリ（メタ）アクリレート、ジペンタエリスリトールペンタ（メタ）アクリレート等のヒドロキシ基含有（メタ）アクリレートを反応させることで得られる。
【００３６】
ポリエステル（メタ）アクリル酸エステルとしては、例えばポリエステルポリオールと（メタ）アクリル酸との反応によって得られるものをあげることができ、ポリエステルポリオールは、無水コハク酸、アジピン酸、無水フタル酸、テトラヒドロ無水フタル酸等の酸とエチレングリコール、プロピレングリコール、ネオペンチルグリコール、１，６−ヘキサンジオール、トリメチロールプロパン等のアルコールを反応して得られる。
【００３７】
本発明の光ディスク用樹脂組成物においては、上記（メタ）アクリル酸エステル、オリゴマーのほかに、樹脂組成物の効果を効率よく行うために光重合開始剤を含有することが好ましい。この具体例としては、例えば、ベンゾフェノン、４，４−ビス（ジエチルアミノ）ベンゾフェノン、２，４，６−トリメチルベンゾフェノン、メチルオルトベンゾイルベンゾエイト、４−フェニルベンゾフェノン、ｔ−ブチルアントラキノン、２−エチルアントラキノン、ジエトキシアセトフェノン、２−ヒドロキシ−２−メチル−１−フェニルプロパン−１−オン、ベンジルジメチルケタール、１−ヒドロキシシクロヘキシル−フェニルケトン、ベンゾインメチルエーテル、ベンゾインエチルエーテル、ベンゾインイソプロピルエーテル、ベンゾインイソブチルエーテル、メチルベンゾイルホルメート等や、４−ジメチルアミノ安息香酸メチル、４−ジメチルアミノ安息香酸エチル、４−ジメチルアミノ安息香酸アミル、４−ジメチルアミノアセトフェノン等の光増感剤に分類されるものがあげられる。
これらの光重合開始剤は、１種または２種以上の併用が可能である。
【００３８】
本発明の光ディスク用樹脂組成物組成物において、光重合開始剤の配合割合は特に限定されないが、硬化速度及び形成される膜の特性面から、組成物１００重量部中に０．０１〜１０重量部が好ましい。
【００３９】
本発明の光ディスク用樹脂組成物には、その他に、例えば、滑剤、レベリング剤、酸化防止剤、光安定剤、紫外線吸収剤、重合禁止剤、シランカップリング剤、有機溶剤等、公知の添加剤を添加することもできる。
【００４０】
本発明の光ディスク用樹脂組成物は常法により紫外線、可視光レーザー等の光線を照射することにより硬化することができる。本発明の光ディスク用樹脂組成物の紫外線等のエネルギー線照射による硬化は、具体的には低圧または高圧水銀灯、メタルハライドランプ，キセノン灯等を用いて紫外線を照射して行う。特に、光源としては３５０〜４５０ｎｍにエネルギー強度が強いランプが好ましい。
【００４１】
本発明の光ディスク用樹脂組成物は、光ディスク基板（例えば、ポリカーボネート樹脂、アモルファスポリオレフィン系樹脂等）であって、これに金属スパッタ膜等の記録層や反射層を形成した基材の上に、ロールコーター、スピンコーター、スクリーン印刷法等の塗工装置を用いて乾燥塗布膜厚が例えば１〜５０μｍとなるように塗布し、紫外線を照射して硬化することにより、光ディスクの保護層及び／又は接着層とすることができる。この層を用いること以外、光ディスクは通常の方法により製造することができる。
【００４２】
以上のようにして得られる、本発明の光ディスクは着色が少なく透明性に優れ、金属腐食が起きないものである。
【実施例】
【００４３】
以下、本発明を実施例により詳述する。
実施例１
攪拌機、温度計、空気導入管、及び精留塔（１５段）を取り付けた１リットルフラスコに、ジシクロペンテニルオキシエタノール（以下ＤＯＥと略記する）１９４ｇ（１．０モル）、アクリル酸エチル５００ｇ（４．０モル）、ヒドロキノンモノメチルエーテル０．１３ｇを仕込み、常圧下、乾燥空気を１００ｍｌ／ｍｉｎの速度で吹き込みながら加熱還流し系内の水分を除去した。次に、チタン酸テトライソプロピル３．０ｇを加え、エステル交換反応させた。はじめ、反応混合物を加熱還流し、精留塔塔頂温度はアクリル酸エチルの沸点である１００℃付近であったが、反応の進行と共に、エタノールとアクリル酸エチルの共沸混合物の沸点に近づいたので、塔頂温度が７８〜８２℃の範囲になるように還流比を調節してエタノールをアクリル酸エチルとの共沸物として留去しながら反応を行った。
【００４４】
触媒を加えてから、３時間経過した頃から塔頂温度が上昇し始め約９０℃まで上昇したのでそれに合わせて還流比を徐々に大きくし、最終的には１５にして反応を続けた。反応開始後４時間目の反応液中の反応率をガスクロマトグラフィ−により測定し反応率が９７％となったので反応を終了した。反応液を８０℃まで冷却したところで１７％食塩水１００ｇ加えて触媒を加水分解し不溶化したことを確認した後、拡販を止め静置した。
【００４５】
続いて、デカンテ−ションにより油層を１リットルナス型フラスコにとり、ロータリエバポレーターを用いて過剰のメタクリル酸メチルを減圧下留去し、減圧吸引ろ過によりナスフラスコ内液をろ過し目的物であるＤＯＥのアクリル酸エステルを得た（収量２４０g）。
得られたＤＯＥのアクリル酸エステルの硫黄分を、一般的な硫黄分の測定方法である、燃焼後に電量滴定する方法によって、測定したところ、５ｐｐｍであり、色相は（ＡＰＨＡ）１０であった。
【００４６】
実施例２
実施例１同様の装置、条件で原料をＤＯＥからポリプロピレングリコール(平均分子量４００)２００ｇに変更して反応を行った。得られたアクリル酸エステルの硫黄分を測定したところ、検出下限値(１ｐｐｍ)以下であり、色相は（ＡＰＨＡ）１０であった。
【００４７】
実施例３
実施例１同様の装置、条件で原料をＤＯＥからフェノキシエチルアルコール１３８ｇに変更して反応を行った。得られたアクリル酸エステルの硫黄分を測定したところ、検出下限値(１ｐｐｍ)以下であり、色相は（ＡＰＨＡ）１０であった。
【００４８】
実施例４
実施例１〜３により得られたアクリル酸エステルを５０ｍＬポリ容器にいれ、同時に金、銀、銅、アルミニウム、鉄の試験片をつけ込んだ。４０℃恒温槽に保管し１ヶ月後の金属分の変化、アクリル酸エステルの物性の変化を何も金属片を入れない場合と比較確認した。結果を表１に示す。
【００４９】
比較例１
攪拌機、温度計、空気導入管、冷却管及び水抜き装置を取り付けた１リットルフラスコに、ＤＯＥ１９４ｇ（１．０モル）、アクリル酸８６．４ｇ（１．２モル）、トルエン４２５ｇ、パラトルエンスルホン酸１６．０ｇ及びヒドロキノンモノメチルエーテル０．２６４ｇを仕込んだ。減圧下、空気導入量を１００ｍｌ／ｍｉｎに調節し、昇温した。
反応とともに生成する水を除去しながら、反応温度を１００℃に保つように圧力を調整し、１時間毎にサンプリングを行いガスクロマトグラフィーにより反応率を測定した。反応率が９７％以上になったら反応終了とし冷却した。
【００５０】
反応液温度が４０℃以下になったところで、１６重量％食塩水を１１５ｇ仕込み１５分間撹拌し水洗を行った。１５分静置後水層を抜き出した。続いて２５重量％水酸化ナトリウム水溶液４９ｇ、１６重量％食塩水６９ｇを仕込み３０分間撹拌した。撹拌後２時間静置し水層を抜き出した。水層のｐＨは９であった。続いて１６重量％食塩水を１１５ｇ仕込み、３００ｒｐｍで３０分間撹拌した。撹拌後１時間静置し水層を抜き出した。水層のｐＨは７〜８であった。
【００５１】
次に、水洗完了有機層を１リットルナス型フラスコにとり、ロータリエバポレーターを用いてトルエンを留出した。減圧吸引ろ過によりナスフラスコ内液をろ過し目的物であるＤＯＥのアクリル酸エステルを得た（収量２１０g）。得られたＤＯＥのアクリル酸エステルの硫黄分を測定したところ、２１０ｐｐｍであり、色相は（ＡＰＨＡ）１５０であった。
【００５２】
比較例２
比較例１同様の装置、条件で原料をＤＯＥからポリプロピレングリコ−ル(平均分子量４００)２００ｇに変更して反応を行った。得られたアクリル酸エステルの硫黄分を測定したところ、１２０ｐｐｍであり、色相は（ＡＰＨＡ）８０であった。
【００５３】
比較例３
比較例１同様の装置、条件で原料をＤＯＥからフェノキシエチルアルコ−ル１３８ｇに変更して反応を行った。得られたアクリル酸エステルの硫黄分を測定したところ、１５０ｐｐｍであり、色相は（ＡＰＨＡ）１００であった。
【００５４】
比較例４
比較例１〜３により得られたアクリル酸エステルを５０ｍＬポリ容器にいれ、同時に金、銀、銅、アルミニウム、鉄の試験片をつけ込んだ。４０℃恒温槽に保管し１ヶ月後の金属分の変化、アクリル酸エステルの色相変化を何も金属片を入れない場合と比較確認した。結果を表１に示す。
【００５５】
【表１】
2006120293.tif 000002
【００５６】
実施例５
表２の配合に従って実施例１〜３で得られたアクリル酸エステルを用いた樹脂組成物を調整した。調整された樹脂組成物をポリカーボネート製基板にアルミニウム、銀、金を蒸着層とした記録層を有するディスクの記録層側に、バーコーター＃１６にて膜厚が２０μｍとなるように塗布し、その塗布面に紫外線（ランプ出力１２０Ｗ／ｃｍ）を３００ｍＪ／ｃｍ２照射し光ディスクサンプルを調整した。そのサンプルに対して、８０℃９０％ＲＨの条件下で１週間保存後、蒸着膜の腐食具合を黙視にて観察した。結果を表２に示す。
【００５７】
比較例５
表２の配合に従って比較例１〜３で得られたアクリル酸エステルを用いた樹脂組成物を調整し、実施例５と同様の手順によりディスクサンプルの調整、試験を行った。結果を表２に示す。
【００５８】
【表２】
2006120293.tif 000003